(57)【要約】  本発明のポリプロピレン系発泡シート（１００）は、ポリプロピレン系樹脂および無機フィラーを含み、ポリプロピレン系発泡シート（１００）の密度が０．５ｇ／ｃｍ３以上１．０ｇ／ｃｍ３以下である。そして、ポリプロピレン系発泡シート（１００）の全体の厚みをＴ［ｍｍ］としたとき、ポリプロピレン系発泡シート（１００）の厚み方向において、表面（１０１）から中心（１０２）に向かって０．１Ｔ［ｍｍ］までの表面領域（１０３）におけるポリプロピレン系樹脂および無機フィラーの合計量に対する無機フィラーの含有量をＷ１とし、中心（１０２）から表面（１０１）に向かって±０．１Ｔ［ｍｍ］までの中心領域（１０４）におけるポリプロピレン系樹脂および無機フィラーの合計量に対する無機フィラーの含有量をＷ２としたとき、Ｗ１＞Ｗ２の関係を満たす。
2018131601.tif 000002
【特許請求の範囲】
【請求項１】
ポリプロピレン系樹脂および無機フィラーを含むポリプロピレン系発泡シートであって、
前記ポリプロピレン系発泡シートの密度が０．５ｇ／ｃｍ３以上１．０ｇ／ｃｍ３以下であり、
前記ポリプロピレン系発泡シートの全体の厚みをＴ［ｍｍ］としたとき、前記ポリプロピレン系発泡シートの厚み方向において、
表面から中心に向かって０．１Ｔ［ｍｍ］までの表面領域における前記ポリプロピレン系樹脂および前記無機フィラーの合計量に対する前記無機フィラーの含有量をＷ１とし、
中心から表面に向かって±０．１Ｔ［ｍｍ］までの中心領域における前記ポリプロピレン系樹脂および前記無機フィラーの合計量に対する前記無機フィラーの含有量をＷ２としたとき、
Ｗ１＞Ｗ２の関係を満たすポリプロピレン系発泡シート。
【請求項２】
請求項１に記載のポリプロピレン系発泡シートにおいて、
前記無機フィラーがタルク、マイカおよびシリカから選択される一種または二種以上を含むポリプロピレン系発泡シート。
【請求項３】
請求項２に記載のポリプロピレン系発泡シートにおいて、
前記無機フィラーがタルクを含むポリプロピレン系発泡シート。
【請求項４】
請求項１乃至３のいずれか一項に記載のポリプロピレン系発泡シートにおいて、
前記表面領域における前記無機フィラーの含有量（Ｗ１）と前記中心領域における前記無機フィラーの含有量（Ｗ２）との差（Ｗ１−Ｗ２）が５質量部以上９０質量部以下であるポリプロピレン系発泡シート。
【請求項５】
請求項１乃至４のいずれか一項に記載のポリプロピレン系発泡シートにおいて、
前記表面領域における前記無機フィラーの含有量（Ｗ１）が、前記表面領域に含まれる前記ポリプロピレン系樹脂および前記無機フィラーの合計量を１００質量部としたとき、５質量部以上９０質量部以下であるポリプロピレン系発泡シート。
【請求項６】
請求項１乃至５のいずれか一項に記載のポリプロピレン系発泡シートにおいて、
前記中心領域における前記無機フィラーの含有量（Ｗ２）が、前記中心領域に含まれる前記ポリプロピレン系樹脂および前記無機フィラーの合計量を１００質量部としたとき、０質量部以上５０質量部以下であるポリプロピレン系発泡シート。
【請求項７】
請求項１乃至６のいずれか一項に記載のポリプロピレン系発泡シートにおいて、
２３℃、５０％ＲＨの環境下で測定される当該ポリプロピレン系発泡シートの曲げ弾性率が１ＧＰａ以上であるポリプロピレン系発泡シート。
【請求項８】
請求項１乃至７のいずれか一項に記載のポリプロピレン系発泡シートにおいて、
当該ポリプロピレン系発泡シート中の前記ポリプロピレン系樹脂および前記無機フィラーの含有量の合計が、当該ポリプロピレン系発泡シートの全体を１００質量％としたとき、５０質量％以上１００質量％以下であるポリプロピレン系発泡シート。
【請求項９】
請求項１乃至８のいずれか一項に記載のポリプロピレン系発泡シートにおいて、
当該ポリプロピレン系発泡シートの厚みが１ｍｍ以上３０ｍｍ以下であるポリプロピレン系発泡シート。
【請求項１０】
請求項１乃至９のいずれか一項に記載のポリプロピレン系発泡シートにおいて、
前記ポリプロピレン系樹脂および前記無機フィラーを含むポリプロピレン系発泡層と、
前記ポリプロピレン系発泡層の一方の面に設けられ、かつ、前記ポリプロピレン系樹脂および前記無機フィラーを含む第１非発泡性樹脂層と、
前記ポリプロピレン系発泡層の他方の面に設けられ、かつ、前記ポリプロピレン系樹脂および前記無機フィラーを含む第２非発泡性樹脂層と、
を備えるポリプロピレン系発泡シート。
【請求項１１】
請求項１０に記載のポリプロピレン系発泡シートにおいて、
前記第１非発泡性樹脂層および前記第２非発泡性樹脂層の厚みがそれぞれ０．１ｍｍ以上５ｍｍ以下であるポリプロピレン系発泡シート。
【請求項１２】
請求項１０または１１に記載のポリプロピレン系発泡シートにおいて、
前記ポリプロピレン系発泡シート全体の厚みに対する前記第１非発泡性樹脂層の厚みの比が０．１以上０．４以下であり、
前記ポリプロピレン系発泡シート全体の厚みに対する前記第２非発泡性樹脂層の厚みの比が０．１以上０．４以下であるポリプロピレン系発泡シート。
【請求項１３】
請求項１０乃至１２のいずれか一項に記載のポリプロピレン系発泡シートにおいて、
前記第１非発泡性樹脂層および前記第２非発泡性樹脂層は同一の組成を有し、かつ、同じ厚みであるポリプロピレン系発泡シート。
【請求項１４】
請求項１乃至１３のいずれか一項に記載のポリプロピレン系発泡シートにおいて、
木質ボードの代替品として用いられるポリプロピレン系発泡シート。 
【請求項１５】
構成部材として、少なくとも請求項１乃至１４のいずれか一項に記載のポリプロピレン系発泡シートを備える物品。
【発明の詳細な説明】
【技術分野】
【０００１】
本発明は、ポリプロピレン系発泡シートおよび物品に関する。
【背景技術】
【０００２】
ハードボード、中密度繊維板等の木質ボードは、軽量で、かつ、機械的特性に優れることから、例えば、建材、家具、仕切材、断熱材、梱包材等として用いられている。【０００３】
このような木質ボードに関する技術としては、例えば、特許文献１（特開２０１４−１５１５９９号公報）および特許文献２（特開２０１０−６４３０６号公報）に記載のものが挙げられる。【０００４】
特許文献１には、木質チップまたは木質繊維を接着剤により接着して成形してなる木質ボードであって、竹を破砕した竹繊維から柔細胞を除去した柔細胞除去竹繊維を含有することを特徴とする木質ボードが記載されている。【０００５】
また、特許文献２には木質材料を接着剤とともに熱圧成形して得られる木質ボードであって、上記木質ボードは平均粒径が４０μｍ以上１８０μｍ以下である亜硫酸ナトリウムの微粉末を木質材料の全乾重量に対し０．１重量％〜３０重量％で含むことを特徴とする木質ボードが記載されている。
【先行技術文献】
【特許文献】
【０００６】
【特許文献１】特開２０１４−１５１５９９号公報
【特許文献２】特開２０１０−６４３０６号公報
【発明の概要】
【発明が解決しようとする課題】
【０００７】
地球環境保護の観点から、森林伐採が抑制され木材資源の入手が困難になっていくことが予想されているため、木質ボードの代替品が求められている。【０００８】
本発明は、上記事情に鑑みてなされたものであり、軽量性および機械的特性の性能バランスに優れ、木質ボードの代替品として好適なポリプロピレン系発泡シートを提供するものである。
【課題を解決するための手段】
【０００９】
本発明者らは、軽量性および機械的特性の性能バランスに優れた、木質ボードの代替品を実現するために鋭意検討した。その結果、本発明者らは、シートの厚み方向において無機フィラーの含有量が特定の関係を満たすポリプロピレン系発泡シートが軽量性および機械的特性の性能バランスに優れることを見出した。【００１０】
すなわち、本発明によれば、以下に示すポリプロピレン系発泡シートが提供される。【００１１】
［１］
ポリプロピレン系樹脂および無機フィラーを含むポリプロピレン系発泡シートであって、
上記ポリプロピレン系発泡シートの密度が０．５ｇ／ｃｍ３以上１．０ｇ／ｃｍ３以下であり、
上記ポリプロピレン系発泡シートの全体の厚みをＴ［ｍｍ］としたとき、上記ポリプロピレン系発泡シートの厚み方向において、
表面から中心に向かって０．１Ｔ［ｍｍ］までの表面領域における上記ポリプロピレン系樹脂および上記無機フィラーの合計量に対する上記無機フィラーの含有量をＷ１とし、
中心から表面に向かって±０．１Ｔ［ｍｍ］までの中心領域における上記ポリプロピレン系樹脂および上記無機フィラーの合計量に対する上記無機フィラーの含有量をＷ２としたとき、
Ｗ１＞Ｗ２の関係を満たすポリプロピレン系発泡シート。
［２］
上記［１］に記載のポリプロピレン系発泡シートにおいて、
上記無機フィラーがタルク、マイカおよびシリカから選択される一種または二種以上を含むポリプロピレン系発泡シート。
［３］
上記［２］に記載のポリプロピレン系発泡シートにおいて、
上記無機フィラーがタルクを含むポリプロピレン系発泡シート。
［４］
上記［１］乃至［３］のいずれか一つに記載のポリプロピレン系発泡シートにおいて、
上記表面領域における上記無機フィラーの含有量（Ｗ１）と上記中心領域における上記無機フィラーの含有量（Ｗ２）との差（Ｗ１−Ｗ２）が５質量部以上９０質量部以下であるポリプロピレン系発泡シート。
［５］
上記［１］乃至［４］のいずれか一つに記載のポリプロピレン系発泡シートにおいて、
上記表面領域における上記無機フィラーの含有量（Ｗ１）が、上記表面領域に含まれる上記ポリプロピレン系樹脂および上記無機フィラーの合計量を１００質量部としたとき、５質量部以上９０質量部以下であるポリプロピレン系発泡シート。
［６］
上記［１］乃至［５］のいずれか一つに記載のポリプロピレン系発泡シートにおいて、
上記中心領域における上記無機フィラーの含有量（Ｗ２）が、上記中心領域に含まれる上記ポリプロピレン系樹脂および上記無機フィラーの合計量を１００質量部としたとき、０質量部以上５０質量部以下であるポリプロピレン系発泡シート。
［７］
上記［１］乃至［６］のいずれか一つに記載のポリプロピレン系発泡シートにおいて、
２３℃、５０％ＲＨの環境下で測定される当該ポリプロピレン系発泡シートの曲げ弾性率が１ＧＰａ以上であるポリプロピレン系発泡シート。
［８］
上記［１］乃至［７］のいずれか一つに記載のポリプロピレン系発泡シートにおいて、
当該ポリプロピレン系発泡シート中の上記ポリプロピレン系樹脂および上記無機フィラーの含有量の合計が、当該ポリプロピレン系発泡シートの全体を１００質量％としたとき、５０質量％以上１００質量％以下であるポリプロピレン系発泡シート。
［９］
上記［１］乃至［８］のいずれか一つに記載のポリプロピレン系発泡シートにおいて、
当該ポリプロピレン系発泡シートの厚みが１ｍｍ以上３０ｍｍ以下であるポリプロピレン系発泡シート。
［１０］
上記［１］乃至［９］のいずれか一つに記載のポリプロピレン系発泡シートにおいて、
上記ポリプロピレン系樹脂および上記無機フィラーを含むポリプロピレン系発泡層と、
上記ポリプロピレン系発泡層の一方の面に設けられ、かつ、上記ポリプロピレン系樹脂および上記無機フィラーを含む第１非発泡性樹脂層と、
上記ポリプロピレン系発泡層の他方の面に設けられ、かつ、上記ポリプロピレン系樹脂および上記無機フィラーを含む第２非発泡性樹脂層と、
を備えるポリプロピレン系発泡シート。
［１１］
上記［１０］に記載のポリプロピレン系発泡シートにおいて、
上記第１非発泡性樹脂層および上記第２非発泡性樹脂層の厚みがそれぞれ０．１ｍｍ以上５ｍｍ以下であるポリプロピレン系発泡シート。
［１２］
上記［１０］または［１１］に記載のポリプロピレン系発泡シートにおいて、
上記ポリプロピレン系発泡シート全体の厚みに対する上記第１非発泡性樹脂層の厚みの比が０．１以上０．４以下であり、
上記ポリプロピレン系発泡シート全体の厚みに対する上記第２非発泡性樹脂層の厚みの比が０．１以上０．４以下であるポリプロピレン系発泡シート。
［１３］
上記［１０］乃至［１２］のいずれか一つに記載のポリプロピレン系発泡シートにおいて、
上記第１非発泡性樹脂層および上記第２非発泡性樹脂層は同一の組成を有し、かつ、同じ厚みであるポリプロピレン系発泡シート。
［１４］
上記［１］乃至［１３］のいずれか一つに記載のポリプロピレン系発泡シートにおいて、
木質ボードの代替品として用いられるポリプロピレン系発泡シート。
［１５］
構成部材として、少なくとも上記［１］乃至［１４］のいずれか一つに記載のポリプロピレン系発泡シートを備える物品。
【発明の効果】
【００１２】
本発明によれば、軽量性および機械的特性の性能バランスに優れ、木質ボードの代替品として好適なポリプロピレン系発泡シートを実現することができる。
【図面の簡単な説明】
【００１３】
上述した目的、およびその他の目的、特徴および利点は、以下に述べる好適な実施の形態、およびそれに付随する以下の図面によってさらに明らかになる。【００１４】
【図１】本発明に係る実施形態のポリプロピレン系発泡シートの構造の一例を模式的に示した断面図である。
【図２】本発明に係る実施形態のポリプロピレン系発泡シートの構造の一例を模式的に示した断面図である。
【発明を実施するための形態】
【００１５】
以下、本発明の実施の形態について、図面を用いて説明する。なお、数値範囲の「Ａ〜Ｂ」は特に断りがなければ、Ａ以上Ｂ以下を表す。
【００１６】
＜ポリプロピレン系発泡シート＞
図１および２は本発明に係る実施形態のポリプロピレン系発泡シート１００の構造の一例を模式的に示した断面図である。
本実施形態に係るポリプロピレン系発泡シート１００は、ポリプロピレン系樹脂および無機フィラーを含み、ポリプロピレン系発泡シート１００の密度が０．５ｇ／ｃｍ３以上１．０ｇ／ｃｍ３以下である。また、ポリプロピレン系発泡シート１００の全体の厚みをＴ［ｍｍ］としたとき、ポリプロピレン系発泡シート１００の厚み方向において、表面１０１から中心１０２に向かって０．１Ｔ［ｍｍ］までの表面領域１０３におけるポリプロピレン系樹脂および無機フィラーの合計量に対する無機フィラーの含有量をＷ１とし、中心１０２から表面１０１に向かって±０．１Ｔ［ｍｍ］までの中心領域１０４におけるポリプロピレン系樹脂および無機フィラーの合計量に対する無機フィラーの含有量をＷ２としたとき、Ｗ１＞Ｗ２の関係を満たす。
【００１７】
前述したように、地球環境保護の観点から、森林伐採が抑制され木材資源の入手が困難になっていくことが予想されているため、木質ボードの代替品が求められている。
そこで、本発明者らは、軽量性および機械的特性の性能バランスに優れた、木質ボードの代替品を実現するために鋭意検討した。その結果、本発明者らは、シートの厚み方向において無機フィラーの含有量が特定の関係を満たすポリプロピレン系発泡シートが軽量性および機械的特性の性能バランスに優れることを見出した。
すなわち、本実施形態に係るポリプロピレン系発泡シート１００によれば、表面領域１０３における無機フィラーの含有量Ｗ１と中心領域１０４における無機フィラーの含有量Ｗ２がＷ１＞Ｗ２の関係を満たすことにより、ポリプロピレン系発泡シート１００の軽量性および機械的特性のバランスを良好にすることができる。すなわち、ポリプロピレン系発泡シート１００の表面領域１０３における無機フィラーの含有量Ｗ１を相対的に高めることによりポリプロピレン系発泡シート１００の機械的特性をより向上させることができ、ポリプロピレン系発泡シート１００の中心領域１０４における無機フィラーの含有量Ｗ２を相対的に低くすることによりポリプロピレン系発泡シート１００をより軽量にすることができる。
以上から、本実施形態によれば、軽量性および機械的特性の性能バランスに優れ、木質ボードの代替品として好適なポリプロピレン系発泡シートを実現することができる。
【００１８】
また、ポリプロピレン系発泡シート１００はプラスチックであるポリプロピレン系樹脂を用いているため木質ボードに比べて耐水性に優れ、水にぬれたり、湿度が高い環境下に長時間置かれたりしても優れた機械的特性を維持することができる。また、ポリプロピレン系発泡シート１００は木質ボードのように切りくずが生じ難く、取扱い性にも優れている。
【００１９】
ポリプロピレン系発泡シート１００において、表面領域１０３における無機フィラーの含有量（Ｗ１）と中心領域１０４における無機フィラーの含有量（Ｗ２）との差（Ｗ１−Ｗ２）は、軽量性および機械的特性の性能バランスをより向上させる観点から、５質量部以上であることが好ましく、１０質量部以上であることがより好ましく、１５質量部以上であることがさらに好ましく、２５質量部以上であることがさらにより好ましく、３５質量部以上であることがさらにより好ましく、４５質量部以上であることがさらにより好ましく、５５質量部以上であることが特に好ましい。
また、ポリプロピレン系発泡シート１００において、上記（Ｗ１−Ｗ２）は、９０質量部以下であることが好ましく、８５質量部以下であることがより好ましく、８０質量部以下であることがさらに好ましく、７５質量部以下であることが特に好ましい。
上記（Ｗ１−Ｗ２）を上記上限値以下とすることにより、外観により優れたポリプロピレン系発泡シート１００を実現することができる。
【００２０】
ポリプロピレン系発泡シート１００において、表面領域１０３における無機フィラーの含有量（Ｗ１）が、表面領域１０３に含まれるポリプロピレン系樹脂および無機フィラーの合計量を１００質量部としたとき、軽量性および機械的特性の性能バランスをより向上させる観点から、５質量部以上であることが好ましく、１０質量部以上であることがより好ましく、１５質量部以上であることがさらに好ましく、２５質量部以上であることがさらにより好ましく、３５質量部以上であることがさらにより好ましく、４５質量部以上であることがさらにより好ましく、５５質量部以上であることが特に好ましい。
また、無機フィラーの含有量（Ｗ１）を上記下限値以上とすることにより、ポリプロピレン系発泡シート１００の曲げ特性や引張特性等の機械的特性や耐熱性、耐湿性、寸法安定性等を向上させることができる。
また、ポリプロピレン系発泡シート１００において、表面領域１０３における無機フィラーの含有量（Ｗ１）は、９０質量部以下であることが好ましく、８５質量部以下であることがより好ましく、８０質量部以下であることがさらに好ましく、７５質量部以下であることが特に好ましい。
無機フィラーの含有量（Ｗ１）を上記上限値以下とすることにより、外観により優れたポリプロピレン系発泡シート１００を実現することができる。
【００２１】
ポリプロピレン系発泡シート１００において、中心領域１０４における無機フィラーの含有量（Ｗ２）が、中心領域１０４に含まれるポリプロピレン系樹脂および無機フィラーの合計量を１００質量部としたとき、軽量性および機械的特性の性能バランスをより向上させる観点から、０質量部以上５０質量部以下であることが好ましく、０質量部以上４０質量部以下であることがより好ましく、０質量部以上３０質量部以下であることがさらに好ましく、０質量部以上２０質量部以下であることがさらにより好ましく、０質量部以上１０質量部以下であることがさらにより好ましく、０質量部以上５質量部以下であることが特に好ましい。
【００２２】
ポリプロピレン系発泡シート１００の密度は１．０ｇ／ｃｍ３以下であり、１．０ｇ／ｃｍ３未満が好ましく、０．９５ｇ／ｃｍ３以下がより好ましく、０．９０ｇ／ｃｍ３以下が特に好ましい。密度が上記上限値以下または未満であると、より一層軽量なポリプロピレン系発泡シート１００を得ることができる。また、密度が上記上限値以下または未満であると、ポリプロピレン系発泡シートは水に浮くことができるため、構成成分をより分別し易くなり、リサイクル性を向上させることができる。
また、ポリプロピレン系発泡シート１００の密度は０．５ｇ／ｃｍ３以上であり、０．６ｇ／ｃｍ３以上が好ましく、０．６５ｇ／ｃｍ３以上がより好ましく、０．７０ｇ／ｃｍ３以上がさらに好ましい。密度が上記下限値以上であると、ポリプロピレン系発泡シート１００の曲げ特性や引張特性等の機械的特性をより向上させることができる。
ポリプロピレン系発泡シート１００の密度は、例えば、ポリプロピレン系樹脂、無機フィラー等の種類や配合量、ポリプロピレン系発泡シート１００の発泡倍率等をそれぞれ適切に制御することにより、上記範囲内に制御することができる。
【００２３】
２３℃、５０％ＲＨの環境下で測定されるポリプロピレン系発泡シート１００の曲げ弾性率は１ＧＰａ以上が好ましく、２ＧＰａ以上がより好ましく、３ＧＰａ以上がさらに好ましく、４ＧＰａ以上がさらにより好ましく、４．５ＧＰａ以上がさらにより好ましく、５ＧＰａ以上が特に好ましい。
曲げ弾性率を上記下限値以上とすることにより、ポリプロピレン系発泡シート１００の剛性をより向上させることができ、その結果、ポリプロピレン系発泡シート１００の外部応力に対する変形を抑制したり、ポリプロピレン系発泡シート１００の耐傷性や耐熱性、寸法安定性等を向上させたりすることができる。
また、ポリプロピレン系発泡シート１００の曲げ弾性率は１０ＧＰａ以下が好ましく、９ＧＰａ以下がより好ましい。
曲げ弾性率を上記上限値以下とすることにより、ポリプロピレン系発泡シート１００の外部応力に対する耐変形性と靱性とのバランスをより良好にすることができる。
ここで、ポリプロピレン系発泡シート１００の曲げ弾性率は、３点曲げ試験により測定することができる。例えば、ＪＩＳ  Ａ５９０５に記載された曲げ強さ試験を参考にして、２３℃、５０％ＲＨの環境下で、試験片厚みt：３ｍｍ、試験片幅ｂ：５０ｍｍ、試験片長さ：１５０ｍｍ、スパン間距離Ｌ：１００ｍｍ、曲げ速度：５０ｍｍ／分の条件で試験荷重Ｆ［Ｎ］に対するたわみ量Ｙ［ｍｍ］を測定する。得られた荷重−たわみ線図での初期の直線部分の勾配ΔＦ／ΔＹを求め、下記式（１）より曲げ弾性率：Ｅ［ＧＰａ］を求める。
Ｅ＝｛Ｌ３／（４ｂ・ｔ３）｝・（ΔＦ／ΔＹ）      （１）
ＭＤ方向とＴＤ方向に対しそれぞれ１点ずつ測定し、それらの平均値を曲げ弾性率として採用することができる。
ポリプロピレン系発泡シート１００の曲げ弾性率は、例えば、ポリプロピレン系樹脂、無機フィラー等の種類や配合量、ポリプロピレン系発泡シート１００の発泡倍率等をそれぞれ適切に制御することにより、上記範囲内に制御することができる。
【００２４】
ポリプロピレン系発泡シート１００中のポリプロピレン系樹脂および無機フィラーの含有量の合計は、ポリプロピレン系発泡シート１００の全体を１００質量％としたとき、好ましくは５０質量％以上１００質量％以下、より好ましくは７０質量％以上１００質量％以下、さらに好ましくは９０質量％以上１００質量％以下、特に好ましくは９５質量％以上１００質量％以下である。これにより、軽量性、機械的特性、リサイクル性、取扱い性、外観、成形性、耐湿性等のバランスにより優れたポリプロピレン系発泡シート１００を得ることができる。
【００２５】
また、ポリプロピレン系発泡シート１００は、図２に示すように、ポリプロピレン系樹脂および無機フィラーを含むポリプロピレン系発泡層１０５と、ポリプロピレン系発泡層１０５の一方の面に設けられ、かつ、ポリプロピレン系樹脂および無機フィラーを含む第１非発泡性樹脂層１１０と、ポリプロピレン系発泡層１０５の他方の面に設けられ、かつ、ポリプロピレン系樹脂および無機フィラーを含む第２非発泡性樹脂層１２０と、を備えることが好ましい。
こうした層構成とすることにより、ポリプロピレン系発泡シート１００の曲げ特性や引張特性等の機械的特性や耐熱性、耐湿性、寸法安定性等を向上させることができる。
さらに、ポリプロピレン系発泡シート１００中の無機フィラーの含有量Ｗ１およびＷ２を調整することがより容易となり、Ｗ１＞Ｗ２の関係を満たすポリプロピレン系発泡シート１００をより容易に得ることができる。
【００２６】
第１非発泡性樹脂層１１０および第２非発泡性樹脂層１２０中の無機フィラーの含有量は、第１非発泡性樹脂層１１０および第２非発泡性樹脂層１２０に含まれるポリプロピレン系樹脂および無機フィラーの合計量を１００質量部としたとき、軽量性および機械的特性の性能バランスをより向上させる観点から、それぞれ５質量部以上であることが好ましく、１０質量部以上であることがより好ましく、１５質量部以上であることがさらに好ましく、２５質量部以上であることがさらにより好ましく、３５質量部以上であることがさらにより好ましく、４５質量部以上であることがさらにより好ましく、５５質量部以上であることが特に好ましい。
また、第１非発泡性樹脂層１１０および第２非発泡性樹脂層１２０中の無機フィラーの含有量を上記下限値以上とすることにより、ポリプロピレン系発泡シート１００の曲げ特性や引張特性等の機械的特性や、耐熱性、耐湿性、寸法安定性等を向上させることができる。
また、第１非発泡性樹脂層１１０および第２非発泡性樹脂層１２０中の無機フィラーの含有量は、第１非発泡性樹脂層１１０および第２非発泡性樹脂層１２０に含まれるポリプロピレン系樹脂および無機フィラーの合計量を１００質量部としたとき、それぞれ９０質量部以下であることが好ましく、８５質量部以下であることがより好ましく、８０質量部以下であることがさらに好ましく、７５質量部以下であることが特に好ましい。
第１非発泡性樹脂層１１０および第２非発泡性樹脂層１２０中の無機フィラーの含有量を上記上限値以下とすることにより、外観により優れたポリプロピレン系発泡シート１００を実現することができる。
【００２７】
ポリプロピレン系発泡シート１００において、第１非発泡性樹脂層１１０および第２非発泡性樹脂層１２０は同一の組成を有し、かつ、同じ厚みであることが好ましい。こうすることで、第１非発泡性樹脂層１１０および第２非発泡性樹脂層１２０のヤング率および線膨張係数をそれぞれ同程度の値に揃えることができるため、熱応力や吸湿に伴う反り等の変形による寸法変化をより効果的に抑制でき、さらに曲げ特性や引張特性等の機械的特性および耐熱性により一層優れたポリプロピレン系発泡シート１００を得ることができる。
【００２８】
ポリプロピレン系発泡シート１００の厚みは特に限定されないが、例えば１ｍｍ以上３０ｍｍ以下であり、好ましくは１ｍｍ以上２０ｍｍ以下であり、より好ましくは１．５ｍｍ以上１２ｍｍ以下である。ポリプロピレン系発泡シート１００の厚みがこの範囲内であると、軽量性、機械的特性、リサイクル性、取扱い性、外観、成形性等のバランスがより優れている。
【００２９】
また、ポリプロピレン系発泡シート１００において、第１非発泡性樹脂層１１０および第２非発泡性樹脂層１２０を含む場合、第１非発泡性樹脂層１１０および第２非発泡性樹脂層１２０の厚みは特に限定されないが、それぞれ０．１ｍｍ以上５ｍｍ以下であることが好ましく、０．１ｍｍ以上３ｍｍ以下であることがより好ましい。
【００３０】
また、ポリプロピレン系発泡シート１００において、第１非発泡性樹脂層１１０および第２非発泡性樹脂層１２０を含む場合、ポリプロピレン系発泡シート１００全体の厚みに対する第１非発泡性樹脂層１１０の厚みの比が好ましくは０．１以上０．４以下であり、より好ましくは０．１以上０．３以下であり、さらに好ましくは０．１以上０．２以下である。
また、ポリプロピレン系発泡シート１００全体の厚みに対する第２非発泡性樹脂層１２０の厚みの比が好ましくは０．１以上０．４以下であり、より好ましくは０．１以上０．３以下であり、さらに好ましくは０．１以上０．２以下である。
【００３１】
以下、ポリプロピレン系発泡シート１００を構成する各成分について説明する。
【００３２】
＜ポリプロピレン系樹脂＞
本実施形態に係るポリプロピレン系発泡シート１００は必須成分としてポリプロピレン系樹脂を含む。
本実施形態に係るポリプロピレン系樹脂としては、例えば、プロピレン単独重合体、プロピレンとエチレンまたは炭素数が４〜２０のα−オレフィンとの共重合体等が挙げられる。上記炭素数が４〜２０のα−オレフィンとしては、１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセン等が挙げられる。これらの中ではエチレンまたは炭素数が４〜１０のα−オレフィンが好ましく、エチレンがより好ましい。これらのα−オレフィンは、プロピレンとランダム共重合体を形成してもよく、またブロック共重合体を形成してもよい。これらのα−オレフィンから導かれる構成単位の含有量は、ポリプロピレン系樹脂中に５モル％以下であることが好ましく、２モル％以下であることがより好ましい。ポリプロピレン系発泡シート１００中のポリプロピレン系樹脂は、１種類単独で用いてもよいし、２種以上を組み合わせて用いてもよい。
これらの中でも、より高い剛性を有するポリプロピレン系発泡シート１００が得られる観点から、ポリプロピレン系樹脂としてはプロピレン単独重合体が好ましい。
【００３３】
本実施形態に係るポリプロピレン系樹脂は種々の方法により製造することができる。例えばチーグラー・ナッタ系触媒やメタロセン系触媒等の公知の触媒を用いて製造することができる。
【００３４】
ＡＳＴＭ  Ｄ１２３８に準拠し、２３０℃、２．１６ｋｇ荷重の条件で測定される本実施形態に係るポリプロピレン系樹脂のメルトフローレート（ＭＦＲ）は、流動性および成形性の観点から、好ましくは０．５ｇ／１０分以上、より好ましくは１ｇ／１０分以上であり、成形性をより安定化させ、発泡セルの破泡をより抑制する観点から、好ましくは２０ｇ／１０分以下、より好ましくは１０ｇ／１０分以下、さらに好ましくは７ｇ／１０分以下である。
【００３５】
本実施形態に係るポリプロピレン系樹脂は、溶融張力および溶融伸びが高く、成形性に優れる観点から、ゲル浸透クロマトグラフィー（ＧＰＣ）により測定されるＺ平均分子量（Ｍｚ）／重量平均分子量（Ｍｗ）が好ましくは７以上２０以下であり、より好ましくは１０以上２０以下である。
Ｍｚ／Ｍｗ値が上記範囲内であるポリプロピレン系樹脂は広い分子量分布を示し、高分子量の成分を多く含んでいるため、溶融張力および溶融伸びが高く、発泡を含む成形性に優れている。そのため、Ｍｚ／Ｍｗ値が上記範囲内であるポリプロピレン系樹脂を用いることにより、ポリプロピレン系発泡シート１００の発泡成形性を向上させることができ、無機フィラーを高充填させたとしても、発泡セルの均一性をより良好にしたり、ポリプロピレン系発泡シート１００の穴あきやシート切れをより抑制したりすることができ、その結果、外観により優れたポリプロピレン系発泡シート１００を実現することができる。
Ｍｚ／Ｍｗ値が上記範囲内であるポリプロピレン系樹脂の含有量は、ポリプロピレン系発泡シート１００に含まれるポリプロピレン系樹脂の全体を１００質量％としたとき、好ましくは５０質量％以上、より好ましくは６０質量％以上である。
【００３６】
＜無機フィラー＞
本実施形態に係るポリプロピレン系発泡シート１００は必須成分として無機フィラーを含む。
無機フィラーとしては、例えばタルク、マイカ、クレー、ワラストナイト、炭酸カルシウム、炭酸マグネシウム、水酸化アルミニウム、水酸化マグネシウム、カオリン、パーライト、硫酸カルシウム、硫酸バリウム、チタン酸カリウム、硫酸バリウム、亜硫酸カルシウム、ケイ酸カルシウム、シリカ、ケイ藻土、アルミナ、酸化チタン、ガラス繊維、ガラスビーズ、ガラスバルーン、ミルドファイバー、モンモリロナイト、ベントナイト、グフファイト、アルミニウム粉、ガラスフレーク、炭素繊維、炭素フレーク、炭素バルン、カーボンビーズ、カーボンミルドファイバー、カーボンブラック、グラファイト、カーボンナノチューブ、セラミック繊維、硫化モリブデン、アラミド粒子、アラミド繊維、ボロン繊維、炭化ケイ素繊維、ポリエチレン繊維、ポリプロピレン繊維、ポリエステル繊維、ポリアミド繊維、ポリアリレート繊維、各種ウィスカー、木粉、パルプ、セルロースナノファイバー、もみがら、ペーパースラッジ等が挙げられる。これらは、１種単独であるいは２種以上を組み合わせて用いることができる。
これらの中でも、無機フィラーとしては、軽量性、機械的特性、リサイクル性、取扱い性および外観に優れたポリプロピレン系発泡シート１００を得る観点から、タルク、マイカおよびシリカから選択される一種または二種以上を含むことが好ましい。これらの中でも、低価格の点からタルクおよびマイカが好ましく、ポリプロピレン系樹脂との相性や発泡性、成形性、着色性、低価格、安全性等の観点から、タルクがより好ましい。
【００３７】
また、無機フィラーは無処理のまま使用してもよく、ポリプロピレン系樹脂との界面接着性を向上させ、ポリプロピレン系樹脂に対する分散性を向上させるために、シランカップリング剤や、チタンカップリング剤、界面活性剤等で表面を処理して使用してもよい。
【００３８】
＜その他の成分＞
本実施形態に係るポリプロピレン系発泡シート１００は、必要に応じて、耐熱安定剤、酸化防止剤、紫外線吸収剤、顔料、帯電防止剤、銅害防止剤、難燃剤、中和剤、発泡剤、可塑剤、造核剤、気泡防止剤、架橋剤、耐候安定剤、耐光安定剤、老化防止剤、脂肪酸金属塩、軟化剤、分散剤、着色剤、滑剤、天然油、合成油、ワックス等の添加剤を配合してもよい。
【００３９】
＜ポリプロピレン系発泡シートの製造方法＞
ポリプロピレン系発泡シート１００は、例えば、ポリプロピレン系樹脂を含むポリプロピレン系樹脂組成物をシート状に発泡成形することにより得られるポリプロピレン系発泡層の両面に、無機フィラーおよびポリプロピレン系樹脂を含むポリプロピレン系樹脂組成物により構成された樹脂層を形成することにより得ることができる。
成形装置および成形条件としては特に限定されず、従来公知の成形装置および成形条件を採用することができる。
【００４０】
（ポリプロピレン系樹脂組成物の調製方法）
本実施形態に係るポリプロピレン系樹脂組成物は、各成分をドライブレンド、タンブラーミキサー、バンバリーミキサー、単軸押出機、二軸押出機、高速二軸押出機、熱ロール等により混合または溶融・混練することにより調製することができる。
【００４１】
（ポリプロピレン系発泡シートの成形方法）
本実施形態に係るポリプロピレン系発泡シート１００の成形方法は、例えば、多層押出機あるいはラミネーション成形機等を用いる公知の方法によって行うことができる。ポリプロピレン系発泡シート１００は、例えば、ポリプロピレン系発泡層１０５を形成するためのポリプロピレン系樹脂組成物と、無機フィラーおよびポリプロピレン系樹脂を含む樹脂層を形成するためのポリプロピレン系樹脂組成物と、を多層押出機の主押出機および従押出機のホッパーから供給してＴダイ先端からシート状に多層押出成形することにより得ることができる。
また、ポリプロピレン系発泡シート１００は、ポリプロピレン系発泡層１０５、無機フィラーおよびポリプロピレン系樹脂を含む樹脂層をそれぞれ別々に成形し、これらを積層して加熱成形することによっても得ることができる。この場合、ポリプロピレン系発泡層１０５と無機フィラーおよびポリプロピレン系樹脂を含む樹脂層との間に、例えば低融点のポリオレフィン樹脂等により構成された熱接着層を介在させてもよい。このような低融点のポリオレフィン樹脂としては特に限定されないが、例えば、ポリプロピレン系樹脂を用いることができ、プロピレンとα−オレフィンとのランダム共重合体が好ましい。
ここで、無機フィラーおよびポリプロピレン系樹脂を含む樹脂層としては、前述した第１非発泡性樹脂層１１０および第２非発泡性樹脂層１２０等の非発泡性樹脂層でもよいし、発泡性樹脂層でもよい。ポリプロピレン系発泡シート１００の曲げ特性や引張特性等の機械的特性や耐熱性、耐湿性、寸法安定性等をより向上させる観点から、無機フィラーおよびポリプロピレン系樹脂を含む樹脂層としては前述した第１非発泡性樹脂層１１０および第２非発泡性樹脂層１２０等の非発泡性樹脂層が好ましい。
【００４２】
ポリプロピレン系発泡層１０５は、例えば、押出成形機を用いて、上述したポリプロピレン系樹脂組成物をシート状に発泡成形することにより得ることができる。
ポリプロピレン系発泡層１０５の成形の際に発泡剤としては、化学発泡剤、炭酸ガス等が挙げられる。
化学発泡剤としては、重炭酸ナトリウム、重炭酸アンモニウム、各種カルボン酸塩、水素化ホウ素ナトリウム、アゾジカルボアミド、Ｎ，Ｎ−ジニトロソペンタメチレンテトラミン、Ｐ，Ｐ−オキシビス（ベンゼンスルホニルヒドラジッド）、アゾビスイソブチロニトリル、パラトルエンスルホニルヒドラジッド等が挙げられる。
炭酸ガスとしては、ガス状、液状または超臨界状態のいずれでも供給することが可能である。
【００４３】
化学発泡剤は押出成形機に投入する前にポリプロピレン系樹脂組成物と配合して均一に混合することが好ましい。
また、発泡剤として炭酸ガスを使用する場合は、ポリプロピレン系樹脂組成物が押出成形機内で混練、可塑化された状態になった後、直接押出成形機内へ圧入することが好ましい。
【００４４】
ポリプロピレン系樹脂組成物の発泡倍率は特に限定されず、得られるポリプロピレン系発泡シート１００の諸物性を考慮して適宜決定することができる。
【００４５】
＜ポリプロピレン系発泡シートの用途＞
本実施形態に係るポリプロピレン系発泡シート１００は、軽量性および機械的特性の性能バランスに優れるため、木質ボードの代替品、特にハードボード、中密度繊維板等の高剛性の木質ボードの代替品として用いることができる。
より具体的には、床材や壁材、扉材、内装材、外装材、窓枠等の建材；家具；電気・電子部品；仕切材；断熱材；梱包材；自動車の内外装用部品；化粧シート；玩具；養生板；雑貨；スポーツ用品等として用いることができる。さらに具体的には、通函、物流容器、枕木、当て板、敷板、養生板、スペーサー、看板板、棚板、背板、底板、中敷、天井材、芯材、緩衝材、吸音材、補強板、下地板、畳床、コンテナ、部品治具、運搬用資材、デッキボード、イベント・災害向け部材、コンクリート型枠、ベッド、楽器等として用いることができる。
【００４６】
＜物品＞
本実施形態に係る物品は、構成部材として、少なくとも本実施形態に係るポリプロピレン系発泡シート１００を備える。
本実施形態に係る物品としては、例えば、床材や壁材、扉材、内装材、外装材、窓枠等の建材；家具；電気・電子部品；仕切材；断熱材；梱包材；自動車の内外装用部品；化粧シート；玩具；養生板；雑貨；スポーツ用品等が挙げられる。さらに具体的には、通函、物流容器、枕木、当て板、敷板、養生板、スペーサー、看板板、棚板、背板、底板、中敷、天井材、芯材、緩衝材、吸音材、補強板、下地板、畳床、コンテナ、部品治具、運搬用資材、デッキボード、イベント・災害向け部材、コンクリート型枠、ベッド、楽器等が挙げられる。これらの物品は、本実施形態に係るポリプロピレン系発泡シート１００を構成部材として用いて、公知の情報に基づき製造することができる。
【００４７】
以上、図面を参照して本発明の実施形態について述べたが、これらは本発明の例示であり、上記以外の様々な構成を採用することもできる。
【実施例】
【００４８】
以下、本発明を実施例に基づいて具体的に説明するが、本発明はこれらの実施例に限定されるものではない。【００４９】
１．測定方法
（１）ポリプロピレン系発泡シートの密度
ポリプロピレン系発泡シートから試験片を切り出し、試験片質量（ｇ）を、試験片の外形寸法から求められる体積（ｃｍ３）で割って求めた。【００５０】
（２）ポリプロピレン系樹脂のＭＦＲ
ＡＳＴＭ  Ｄ１２３８に準拠し、２３０℃、２．１６ｋｇ荷重の条件で測定した。【００５１】
（３）ポリプロピレン系樹脂のＭｚ／Ｍｗ
ＧＰＣ測定用移動相２０ｍｌに試料２０ｍｇを１４５℃で溶解させ、得られた溶液を孔径が１．０μｍの焼結フィルターでろ過し、測定サンプルを得た。
次いで、東ソー社製のゲル浸透クロマトグラフ（商品名「ＨＬＣ−８３２１  ＧＰＣ／ＨＴ型」）を使用し、以下のようにしてポリプロピレン系樹脂のＺ平均分子量（Ｍｚ）および重量平均分子量（Ｍｗ）を測定し、Ｍｚ／Ｍｗを算出した。
分離カラムには、商品名「ＴＳＫｇｅｌ  ＧＭＨ６−ＨＴ」を２本、および商品名「ＴＳＫｇｅｌ  ＧＭＨ６−ＨＴＬ」を２本使用した。カラムサイズは、いずれも内径７．５ｍｍ、長さ３００ｍｍとし、カラム温度は１４０℃とし、移動相にはｏ−ジクロロベンゼン（和光純薬工業社製）および酸化防止剤としてＢＨＴ（和光純薬工業社製）０．０２５重量％を用いた。
移動相を１．０ｍｌ／分の速度で移動させ、試料注入量は４００μｌとし、検出器として示差屈折計を用いた。標準ポリスチレンは東ソー社製のものを用いた。分子量は、ユニバーサル校正してポリプロピレン系樹脂に換算した値である。【００５２】
（４）ポリプロピレン系発泡シートの曲げ弾性率
ポリプロピレン系発泡シートの曲げ弾性率は、ＪＩＳ  Ａ５９０５に記載された曲げ強さ試験を参考にして、２３℃、５０％ＲＨの環境下で、試験片厚み：３ｍｍ、試験片幅：５０ｍｍ、試験片長さ：１５０ｍｍ、スパン間距離：１００ｍｍ、曲げ速度：５０ｍｍ／分の条件でＭＤ方向とＴＤ方向に対しそれぞれ１点ずつ測定し、それらの平均値を採用した。【００５３】
（５）ポリプロピレン系発泡シートの軽量性および機械的特性の性能バランスの評価
ポリプロピレン系発泡シートの比曲げ弾性率（曲げ弾性率／密度）を算出し、以下の基準でポリプロピレン系発泡シートの軽量性および機械的特性の性能バランスを評価した。
◎◎：比曲げ弾性率が６．０ＧＰａ・ｃｍ３／ｇ超過
◎：比曲げ弾性率が５．０ＧＰａ・ｃｍ３／ｇ超過６．０ＧＰａ・ｃｍ３／ｇ以下
○：比曲げ弾性率が４．０ＧＰａ・ｃｍ３／ｇ超過５．０ＧＰａ・ｃｍ３／ｇ以下
×：比曲げ弾性率が４．０ＧＰａ・ｃｍ３／ｇ以下【００５４】
２．原料
実施例および比較例で用いた原料について以下に示す。
（１）ポリプロピレン系樹脂
ＰＰ１：プロピレン単独重合体（プライムポリマー社製ＶＰ１０３Ｗ、ＭＦＲ：３ｇ／１０分、Ｍｚ／Ｍｗ値：１４）
ＰＰ２：プロピレンとエチレンとのブロック共重合体（ＭＦＲ：６．５ｇ／１０分、Ｍｚ／Ｍｗ値：１４）
（２）無機フィラーおよびポリプロピレン系樹脂を含有するマスターバッチ
ＰＰタルクＭＢ１（三福工業社製、銘柄：ＭＦＰ−ＴＰ２０、組成：プロピレン単独重合体２０質量％及びタルク８０質量％を含有）
ここで、ＰＰタルクＭＢ１は１０５℃で１８時間加熱処理し、タルクの水分含有率を０．０５質量％まで低減してから使用した。【００５５】
３．ポリプロピレン系発泡層の作製
成形機としては、単軸押出成形機（シリンダー内径Ｄ：５０ｍｍ、フルフライトスクリュー、スクリュー有効長ＬとしたときＬ／Ｄ：３２ｍｍ、炭酸ガス供給位置：スクリュー供給部側から１７．５Ｄ）、Ｔダイ（ダイ幅：３２０ｍｍ、リップ開度：０．５ｍｍ）、冷却ロール（外径５０ｍｍ、鏡面仕上げ硬質クロムメッキ表面処理付のスチール製、水冷式）、炭酸ガス供給装置、冷却ロール、及び引取機からなる装置を用いた。
まず、各原料を表１に示す配合（表中の単位は質量部）でそれぞれドライブレンドし、得られた混合物をホッパーに投入し、さらに炭酸ガス供給装置から押出成形機のシリンダーの途中（位置１７．５Ｄ）に炭酸ガスを１１〜１５ＭＰａの圧力で注入した。このとき炭酸ガスの注入量としては押出量に対して、０．１〜０．３質量％となるように調整した。シリンダー各部の温度１６８〜２３０℃、スクリュー回転数３７〜５４ｒｐｍの条件で各成分原料を溶融・混練し、シリンダーヘッド部の樹脂温度１８６〜２１１℃で、押出量８〜２０ｋｇ／時間となるようにＴダイから押出した。押し出された発泡シートは、冷却ロール（ロール内部通水温度４５℃）で冷却して、引取機を用いて引き取り（引取速度０．４〜０．６ｍ／分）、シート幅約３００ｍｍのポリプロピレン系発泡層１〜５をそれぞれ得た。【００５６】
【表１】
2018131601.tif 000003
【００５７】
４．非発泡性樹脂層の作製
ポリプロピレン系発泡層の作製で用いた押出成形機に各原料を表２に示す配合（表中の単位は質量部）でホッパー内に投入し、シリンダー温度２０５〜２３０℃、ダイ温度２２０℃、スクリュー回転数２２〜２８ｒｐｍの条件で各原料を溶融・混練し、シリンダーヘッド部の樹脂温度２２９〜２３２℃で、押出量６〜１３ｋｇ／時間となるようにＴダイから押出した。押し出されたシートは、引取機を用いて引取速度１．０ｍ／分で引き取り、シート幅２９０〜３００ｍｍを有する非発泡性樹脂層１〜８をそれぞれ得た。【００５８】
【表２】
2018131601.tif 000004
【００５９】
［実施例１〜１５、比較例１］
表３〜５に示す層構成でポリプロピレン系発泡シートをそれぞれ作製し、各評価をおこなった。得られた結果を表３〜５にそれぞれ示す。
ここで、ポリプロピレン系発泡シートは、各層の間に熱接着層（融点が１３９℃のランダム共重合体からなるポリプロピレンフィルム、厚み：０．０６ｍｍ）を挿入し積層した。さらに、加熱プレス装置及び冷却プレス装置の定盤と接するシートの上下の平坦部には、表面平滑性と定盤からの離型性を付与するため、重ね合せたシートの上下に、耐熱性と鏡面を有するポリイミドフィルム（算術平均粗さＲａが０．１μｍ以下、厚み０．１ｍｍ）を配置した。
加熱プレス装置を用いて、温度１５５℃で１０分間加熱プレスした。その後、上下のポリイミドフィルムを含むシートを冷却プレス装置に挿入し、温度２５℃で加圧冷却し、ポリプロピレン系発泡シートをそれぞれ得た。なお、加熱プレス前に予め、上下のポリイミドフィルムの内側、かつ各シートの外側周囲に、スペーサーとなる厚さ３ｍｍの金枠を配置しておいた。これにより、各ポリプロピレン系発泡シートの厚みをそれぞれ３ｍｍに調整した。【００６０】
［比較例２および３］
ポリプロピレン系発泡層４および５をそれぞれポリプロピレン系発泡シートとして各評価をおこなった。得られた結果を表５にそれぞれ示す。【００６１】
［比較例４］
無機フィラーを含まないポリプロピレン系発泡シートとして三井化学東セロ社製のパロニア（登録商標）を用いて各評価をおこなった。得られた結果を表５に示す。【００６２】
［参考例１および２］
木質ボードとして市販のハードボード（ＨＤＦ）および中密度繊維板（ＭＤＦ）を用いて各評価をおこなった。得られた結果を表５にそれぞれ示す。【００６３】
【表３】
2018131601.tif 000005
【００６４】
【表４】
2018131601.tif 000006
【００６５】
【表５】
2018131601.tif 000007
【００６６】
表３〜５から明らかなように、実施例１〜１５のポリプロピレン系発泡シートは、密度や曲げ弾性率がハードボードや中密度繊維板等の木質ボードと同レベル以上の値を示し、軽量性および機械的特性の性能バランスに優れていることがわかった。すなわち、本実施形態に係るポリプロピレン系発泡シート１００は木質ボードの代替品として好適であることが理解できる。
一方、比較例１、２および４のポリプロピレン系発泡シートはいずれも軽量性および機械的特性の性能バランスが劣っていた。また、比較例３のポリプロピレン系発泡シートは発泡倍率が上がらず、表面が荒れ、発泡シート成形自体が困難であり、発泡シートの取得が困難であった。【００６７】
この出願は、２０１７年１月１６日に出願された日本出願特願２０１７−００５３４４号を基礎とする優先権を主張し、その開示の全てをここに取り込む。
【図１】
2018131601.tif 000008
【図２】
2018131601.tif 000009
【国際調査報告】
2018131601.tif 000010
2018131601.tif 000011
2018131601.tif 000012
2018131601.tif 000013